(57)【要約】【課題】  本発明は、耐水性に優れ、かつ良好な耐摩擦性（摺動性）と引張強度などの機械的強度を持ち、さらに耐用期間の長いポリウレタン樹脂を提供する。【解決手段】  アイソタクティシティーが５０％以上、好ましくは９５％以上で、数平均分子量が２，０００から５０，０００である結晶性ポリオキシアルキレンポリオール（Ａ）と芳香族ポリイソシアネート（Ｂ）を反応させて得られることを特徴とするポリウレタン樹脂組成物を使用する。【選択図】 なし【特許請求の範囲】
【請求項１】
アイソタクティシティーが５０％以上である結晶性ポリオキシアルキレンポリオール（Ａ）とポリイソシアネート（Ｂ）を反応させて得られることを特徴とするウレタン樹脂組成物。
【請求項２】
該結晶性ポリオキシアルキレンポリオール（Ａ）の数平均分子量が２，０００〜５０，０００である請求項１記載のウレタン樹脂組成物。
【請求項３】
アイソタクティシティーが９５％以上である請求項１または２記載のウレタン樹脂組成物。
【請求項４】
該結晶性ポリオキシアルキレンポリオール（Ａ）が、下記一般式（１）または（２）で示されるサレン錯体（Ｃ）の触媒の存在下で、アルキレンオキサイド（ａ）を開環重合させて得られるポリオールである請求項１〜３いずれか記載のウレタン樹脂組成物。
【化１】
2008208348.tif 000007
（式中、Ｒ１〜Ｒ４は、水素原子、脂肪族、脂環族、芳香族もしくは芳香脂肪族炭化水素基、またはハロゲン原子を表し、そのうちの任意の２つが結合して環を形成していてもよく、その炭素原子に結合する水素原子が反応に関与しない置換基で置換されていてもよい。Ｒ５〜Ｒ１２は、水素原子、ハロゲン原子、脂肪族、脂環族、芳香族もしくは芳香脂肪族炭化水素基、またはハロゲン原子を表し、そのうちの隣接した２つが結合して環を形成していてもよい。Ｍは第３〜１１族元素から構成される
1201574183046_0
を表し、Ｌは配位子を表し、ｎは１または２の整数を表す。ｎが２のとき、２つの配位子Ｌは同一の配位子でも異なった配位子でもよい。）
【化２】
2008208348.tif 000008
（式中、Ｒ１３〜Ｒ１６は、水素原子、脂肪族、脂環族、芳香族もしくは芳香脂肪族炭化水素基、またはハロゲン原子を表し、そのうちの任意の２つが結合して環を形成していてもよく、その炭素原子に結合する水素原子が反応に関与しない置換基で置換されていてもよい。Ｒ５〜Ｒ１２、Ｍ、Ｌ、ｎは、それぞれ式（１）の記号と同じものを表す。）
【請求項５】
該結晶性ポリオキシアルキレンポリオール（Ａ）が結晶性ポリオキシプロピレンポリオールである請求項１〜４いずれか記載のウレタン樹脂組成物。
【発明の詳細な説明】
【技術分野】
【０００１】
本発明は結晶性ポリオキシアルキレンポリオールとポリイソシアネートを反応させて得られるウレタン樹脂組成物に関する。
【背景技術】
【０００２】
ウレタン樹脂は、イソシアネート成分とポリオール成分とを反応させることによって製造されている。ポリオール成分は、ウレタン樹脂の性質に大きな影響を与えるため種々のポリオールが用いられている。
例えば、ポリオール成分として、ポリエステルポリオールを原料として用いたウレタン樹脂やポリエーテルポリオールを原料として用いたウレタン樹脂がある（例えば非特許文献１）。 
【非特許文献１】ポリウレタン樹脂ハンドブック（岩田敬治編、日刊工業新聞社、１９８７年発行）
【発明の開示】
【発明が解決しようとする課題】
【０００３】
しかし、例えば、前者のポリエステルポリオールを原料として用いたウレタン樹脂は、耐摩擦性（摺動性）、引張強度、引裂強度等が良好であるが、耐水性が低く、水と接触したり、大気中の水分によっても加水分解されるため、耐用期間の点で問題がある。一方、後者のポリエーテルポリオールが原料として用いられたウレタン樹脂は、耐水性が良好であるので耐用期間が長いが、機械的強度が劣るという欠点があり、それぞれ、一長一短ある。
そこで、本発明は、良好な耐摩擦性（摺動性）、引張強度等の機械的強度をウレタン樹脂に与え、ウレタン樹脂の耐用性能を向上させることを課題とする。
【課題を解決するための手段】
【０００４】
本発明は、アイソタクティシティーが５０％以上である結晶性ポリオキシアルキレンポリオール（Ａ）をポリオール成分としてポリイソシアネート（Ｂ）を反応させて得られることを特徴とするウレタン樹脂組成物に関する。
【発明の効果】
【０００５】
本発明のウレタン樹脂組成物は、ポリエーテルポリオールを原料としたウレタン樹脂の欠点である耐摩擦性（摺動性）と機械的強度の低さとポリエステルポリオールを原料としたウレタン樹脂の欠点である耐加水分解性の低さが改良された、良好な耐摩擦性（摺動性）、引張強度等の機械強度と耐水性を奏する。
【発明を実施するための最良の形態】
【０００６】
本発明におけるウレタン樹脂組成物は、結晶性ポリオキシアルキレンポリオール（Ａ）とポリイソシアネート（Ｂ）を反応させて得られ、ポリオール成分としてアイソタクティシティーの高いポリオキシアルキレンポリオール（Ａ）を用いることを特徴とする。
【０００７】
本発明で使用するアイソタクティシティーの高いポリオキシアルキレンポリオール（Ａ）としては、（１）特殊なキラル体のアルキレンオキサイド（ａ−１）を通常アルキレンオキサイドの重合で使用される触媒で開環重合させる方法、（２）通常のラセミ体のアルキレンオキサイド（ａ−２）を後述の特殊な錯体で開環重合させる方法で得られるポリオールが使用できる。
【０００８】
キラル体のアルキレンオキサイド（ａ−１）としては、炭素数３〜９のキラル体が挙げられ、例えば、以下の化合物が挙げられる。
（１）炭素数３のアルキレンオキサイド［（Ｒ）−プロピレンオキサイド、（Ｓ）−プロピレンオキサイド、（Ｒ）−１−クロロオキセタン、（Ｓ）−１−クロロオキセタン、（Ｒ）−２−クロロオキセタン、（Ｓ）−２−クロロオキセタン、（１Ｒ、２Ｒ）−１，２−ジクロロオキセタン、（１Ｒ、２Ｓ）−１，２−ジクロロオキセタン、（１Ｓ、２Ｒ）−１，２−ジクロロオキセタン、（１Ｓ、２Ｓ）−１，２−ジクロロオキセタン、（Ｒ）−エピクロルヒドリン、（Ｓ）−エピクロルヒドリン、（Ｓ）−エピブロモヒドリン、（Ｒ）−エピブロモヒドリン］；
（２）炭素数４のアルキレンオキサイド［（Ｒ）−１，２−ブチレンオキサイド、（Ｓ）−１，２−ブチレンオキサイド、（２Ｒ、３Ｒ）−２，３−ブチレンオキサイド、（２Ｒ、３Ｓ）−２，３−ブチレンオキサイド、（２Ｓ、３Ｒ）−２，３−ブチレンオキサイド、（２Ｓ、３Ｓ）−２，３−ブチレンオキサイド、（Ｒ）−メチルグリシジルエーテル、（Ｓ）−メチルグリシジルエーテル］；
（３）炭素数５のアルキレンオキサイド［（Ｒ）−１，２−ペンチレンオキサイド、（Ｓ）−１，２−ペンチレンオキサイド、（２Ｒ、３Ｒ）−２，３−ペンチレンオキサイド、（２Ｒ、３Ｓ）−２，３−ペンチレンオキサイド、（２Ｓ、３Ｒ）−２，３−ペンチレンオキサイド、（２Ｓ、３Ｓ）−２，３−ペンチレンオキサイド、（Ｒ）−３−メチル−１，２−ブチレンオキサイド、（Ｓ）−３−メチル−１，２−ブチレンオキサイド］；
（４）炭素数６のアルキレンオキサイド［（Ｒ）−１，２−へキシレンオキサイド、（Ｓ）−１，２−へキシレンオキサイド、（２Ｒ、３Ｒ）−３−メチル−１，２−ペンチレンオキサイド、（２Ｒ、３Ｓ）−３−メチル−１，２−ペンチレンオキサイド、（２Ｓ、３Ｒ）−３−メチル−１，２−ペンチレンオキサイド、（２Ｓ、３Ｓ）−３−メチル−１，２−ペンチレンオキサイド、（Ｒ）−４−メチル−１，２−ペンチレンオキサイド、（Ｓ）−４−メチル−１，２−ペンチレンオキサイド、（２Ｒ、３Ｒ）−２，３−ヘキシレンオキサイド、（２Ｒ、３Ｓ）−２，３−ヘキシレンオキサイド、（２Ｓ、３Ｒ）−２，３−ヘキシレンオキサイド、（２Ｓ、３Ｓ）−２，３−ヘキシレンオキサイド、（２Ｒ、３Ｒ）−４−メチル−２，３−ペンチレンオキサイド、（２Ｒ、３Ｓ）−４−メチル−２，３−ペンチレンオキサイド、（２Ｓ、３Ｒ）−４−メチル−２，３−ペンチレンオキサイド、（２Ｓ、３Ｓ）−４−メチル−２，３−ペンチレンオキサイド、アリルグリシジルエーテル］；
（５）炭素数７のアルキレンオキサイド［（Ｒ）−１，２−へプチレンオキサイド、（Ｓ）−１，２−へプチレンオキサイド］；
（６）炭素数８のアルキレンオキサイド［（Ｒ）−スチレンオキサイド、（Ｓ）−スチレンオキサイド］；
（７）炭素数９のアルキレンオキサイド［（Ｒ）−フェニルグリシジルエーテル、（Ｓ）−フェニルグリシジルエーテル］
等である。
【０００９】
これらのキラル体のアルキレンオキサイドのうち、（Ｒ）−プロピレンオキサイド、（Ｓ）−プロピレンオキサイド、（Ｒ）−１，２−ブチレンオキサイド、（Ｓ）−１，２−ブチレンオキサイド、（２Ｒ、３Ｒ）−２，３−ブチレンオキサイド、（２Ｒ、３Ｓ）−２，３−ブチレンオキサイド、（２Ｓ、３Ｒ）−２，３−ブチレンオキサイド、（２Ｓ、３Ｓ）−２，３−ブチレンオキサイド、（Ｒ）−スチレンオキサイドおよび（Ｓ）−スチレンオキサイドが好ましい。
さらに好ましくは（Ｒ）−プロピレンオキサイド、（Ｓ）−プロピレンオキサイド、（Ｒ）−１，２−ブチレンオキサイド、（Ｓ）−１，２−ブチレンオキサイド、（Ｒ）−スチレンオキサイドおよび（Ｓ）−スチレンオキサイドである。最も好ましくは（Ｒ）−プロピレンオキサイドおよび（Ｓ）−プロピレンオキサイドである。
【００１０】
本発明のアイソタクティシティーの高いポリオキシアルキレンポリオール（Ａ）は、下記の活性水素含有化合物（ｂ）にこれらのキラル体のアルキレンオキサイド（ａ−１）を重合させて得られる。
【００１１】
活性水素含有化合物（ｂ）としては、水、炭素数２〜１５の２〜８価のアルコール、アンモニア、炭素数２〜１５の２〜４価のアミン、アルカノールアミン、多価フェノールが挙げられ、具体的には以下の化合物が挙げられる。
水、２〜８価アルコール［エチレングリコール、プロピレングリコール、１，４−ブタンジオール、グリセリン、トリメチロールプロパン、ペンタエリスリトール、ソルビトール、ショ糖等］；アンモニア、２〜４価のアミン［モノアミン（ブチルアミン等）、脂肪族ポリアミン（エチレンジアミン、トリエチレンジアミン、ジエチレントリアミン等）、脂環式ポリアミン（ピペラジン、Ｎ−アミノエチルピペラジン等）、芳香族ポリアミン（フェニレンジアミン、トリレンジアミン、キシリレンジアミン、ジフェニルメタンジアミン等）］；アルカノールアミン［モノエタノールアミン、ジエタノールアミン、トリエタノールアミン等）］；多価フェノール［多価フェノール（ピロガロール、ヒドロキノン等）、ビスフェノール（ビスフェノールＡ等）等］；およびこれらの２種以上の混合物が挙げられる。
これらのうち好ましくは、水、２〜３価のアルコールであり、さらに好ましくは水、エチレングリコール、プロピレングリコール、グリセリンである。
【００１２】
キラル体のアルキレンオキサイド（ａ−１）の重合方法は、常法でよく、重合させる触媒としては、通常用いられるKOH、CsOH、トリス（ペンタフルオロフェニル）ボラン等が使用できる。
反応は、通常−５０℃〜２００℃、好ましくは０℃〜１５０℃、さらに好ましくは０℃〜１１０℃である。
【００１３】
ラセミ体のアルキレンオキサイドであっても、特殊な触媒を使用することにより、アイソタクティシティーの高いポリオキシアルキレンポリオール（Ａ）を得ることができる。
ラセミ体のアルキレンオキサイド（ａ−２）としては、上記キラル体のアルキレンオキサイド（ａ−１）のラセミ体が挙げられる。
好ましくはプロピレンオキサイド、１，２−ブチレンオキサイド、２，３−ブチレンオキサイド、スチレンオキサイドであり、さらに好ましくはプロピレンオキサイド、１，２−ブチレンオキサイド、スチレンオキサイド、最も好ましくはプロピレンオキサイドである。
【００１４】
ラセミ体のアルキレンオキサイド（ａ−２）を重合させて、アイソタクティシティーの高いポリオキシアルキレンポリオール（Ａ）を得る方法としては、触媒としてサレン錯体（Ｃ）、ランタノイド系錯体（Ｄ）、バイメタルμ−オキソアルコキサイド（Ｅ）等を用いて活性水素含有化合物（ｂ）と重合する方法等が挙げられる。
【００１５】
サレン錯体（Ｃ）としては、下記一般式（１）または（２）で示される錯体を使用することができる。
【００１６】
【化１】
2008208348.tif 000002
【００１７】
【化２】
2008208348.tif 000003
【００１８】
式中、Ｒ１〜Ｒ４は、水素原子、脂肪族炭化水素基、脂環族炭化水素基、芳香族もしくは芳香脂肪族炭化水素基、またはハロゲン原子を表し、そのうちの任意の２つが結合して環を形成していてもよく、その炭素原子に結合する水素原子が、反応に関与しない置換基（ハロゲン原子、有機シリル基、アルコキシ基、アリールオキシ基、エステル基、アミド基等）で置換されていてもよい。
【００１９】
肪族炭化水素基としては、例えば、メチル基、エチル基、プロピル基、ブチル基、ペンチル基、ヘキシル基、ヘプチル基、オクチル基、ノナチル基、ドデシル基、ｉｓｏ−プロピル基、ｉｓｏ−ブチル基、ｓｅｃ−ブチル基、ｔｅｒｔ−ブチル基、ｉｓｏ−ペンチル基、ｓｅｃ−ペンチル基、ネオペンチル基、２−エチルヘキシル基、ｓｅｃ−オクチル基等が挙げられる。
これらのうち好ましくは、エチル基、プロピル基、ブチル基、ｉｓｏ−プロピル基、ｉｓｏ−ブチル基、ｓｅｃ−ブチル基、ｔｅｒｔ−ブチル基であり、特に好ましくはエチル基、ｉｓｏ−プロピル基である。最も好ましくはエチル基である。
【００２０】
脂環族炭化水素基としては、例えばシクロペンチル基、シクロヘキシル基、シクロヘプチル基、シクロオクチル基等が挙げられる。
【００２１】
芳香族もしくは芳香脂肪族炭化水素基としては、単環式芳香族炭化水素基、多環式芳香族炭化水素基等が挙げられる。
単環式芳香族炭化水素基としては、例えば、フェニル基、トリル基、メシチル基、クメニル基、ベンジル基、フェネチル基、メチルベンジル基、キシリル基、２，４−ジメトキシフェニル基、２，５−ジエトキシトリル基等が挙げられる。
【００２２】
多環式芳香族炭化水素基としては、例えば、ペンタリル基、ナフチル基、アントラシル基、ヘプタリル基、フェナリル基、フェナントリル基等が挙げられる。
【００２３】
一般式（１）中のＲ１〜Ｒ４は、そのうちの任意の２つが結合して環を形成していてもよく、（ｉ）Ｒ１〜Ｒ４のうち、隣接した炭素原子に結合した任意の２つが結合して、２価の炭化水素基として３員環〜７員環骨格を形成する場合や、（ii）Ｒ１〜Ｒ４のうち、同一の炭素原子に結合した任意の２つが結合して、２価の炭化水素基としてスピロ環骨格を形成する場合が挙げられる。さらに、この２価の炭化水素基自身が脂環で一部置換されている場合が挙げられる。（ｉ）と（ii）のうち、環の安定性の観点から、（ｉ）が好ましい。
Ｒ１〜Ｒ４のうちの任意の２つが結合した２価の炭化水素基の具体例としては、メチレン基、エチレン基、プロピレン基、ブチレン基、ペンチレン基等が挙げられる。
【００２４】
また、炭化水素基の炭素原子に結合する水素原子は、イソシアネート基などとの反応に関与しない置換基で置換されていてもよい。ここでいう反応に関与しない置換基としては、ハロゲン原子、有機シリル基、アルコキシ基、アリールオキシ基、エステル基、アミド基などが挙げられる。
従って、直鎖アルキル基の一部がこれらの官能基で置換された場合の具体例としては、例えば、トリクロロメチル基、パーフルオロエチル基、２，３−ジクロロプロピル基、１，２−ジフルオロヘキシル基、パーフルオロペンチル基、パークロロオクチル基、トリメチルシリルメチル基、トリメチルシリルブチル基、トリエチルシリルブチル基、トリメチルメトキシエチル基、フェノキシエチル基、フェノキシデシル基、ナフトキシエチル基、ベンゾキシペンチル基、アセチル基、アセチルアミド基等が挙げられる。
【００２５】
ハロゲン原子としては、フッ素、塩素、臭素、ヨウ素が挙げられる。
【００２６】
得られるウレタン樹脂の強度の観点から、これらＲ１〜Ｒ４のうち、好ましい組み合わせは、Ｒ１〜Ｒ４のうち、隣接した炭素原子に結合したＲ２とＲ３の２つが結合してアルキレン基として２つの炭素原子とともに脂環を形成し、残り２つのＲ１とＲ４が水素原子の組み合わせである。
さらに好ましい組み合わせは、Ｒ２とＲ３が結合してブチレン基として全体としてシクロヘキサン環を形成したものである［製造例２の（Ｃ−２）参照）］。
【００２７】
一般式（１）中および一般式（２）中のＲ５〜Ｒ１２は、水素原子、脂肪族炭化水素基、脂環族炭化水素基、芳香族もしくは芳香脂肪族炭化水素基、またはハロゲン原子を表し、そのうちの隣接した２つが結合して環を形成していてもよい。
【００２８】
脂肪族炭化水素基、脂環族炭化水素基、芳香族もしくは芳香脂肪族炭化水素基、ハロゲン原子としては、Ｒ１〜Ｒ４例示と同じものが挙げられる。
【００２９】
一般式（１）中および一般式（２）中のＲ５〜Ｒ１２は、そのうちの任意の２つが結合して環を形成していてもよく、Ｒ５〜Ｒ１２のうち、隣接した炭素原子に結合した任意の２つが結合して、２価の炭化水素基として３員環〜７員環骨格を形成する場合や、さらに、この２価の炭化水素基自身が芳香族環や脂環で一部置換されている場合が挙げられる。
Ｒ５〜Ｒ１２のうちの任意の２つが結合した２価の炭化水素基の具体例としては、メチレン基、エチレン基、プロピレン基、ブチレン基、ペンチレン基、フェニレン基等が挙げられる。
【００３０】
得られるウレタン樹脂の強度の観点から、これらＲ５〜Ｒ１２のうち好ましい組み合わせは、Ｒ６、Ｒ８、Ｒ１０およびＲ１２のすべてが、ｔｅｒｔ−ブチル基、ｉｓｏ−プロピル基、ｉｓｏ−ブチル基、ｓｅｃ−ブチル基、ｉｓｏ−ペンチル基、ｓｅｃ−ペンチル基またはネオペンチル基で、残りがすべて水素原子の組み合わせである。特に好ましい組み合わせは、Ｒ６、Ｒ８、Ｒ１０およびＲ１２のすべてが、ｔｅｒｔ−ブチル基またはネオペンチル基で、残りがすべて水素原子の組み合わせである。最も好ましい組み合わせは、Ｒ６、Ｒ８、Ｒ１０およびＲ１２のすべてが、ｔｅｒｔ−ブチル基で、残りがすべて水素原子の組み合わせである。
【００３１】
一般式（２）中のＲ１３〜Ｒ１６は、水素原子、脂肪族炭化水素基、脂環族炭化水素基、芳香族もしくは芳香脂肪族炭化水素基またはハロゲン原子を表し、そのうちの隣接した２つが結合して環を形成していてもよい。
これらはＲ１〜Ｒ４で説明したものと同様のものが挙げられる。
【００３２】
これらのうち好ましい組み合わせは、Ｒ１３〜Ｒ１６のいずれもが水素原子、またはＲ１３〜Ｒ１６のひとつだけがメチル基で残りが水素原子の組み合わせである。最も好ましくはＲ１３〜Ｒ１６のいずれもが水素原子の組み合わせである。
【００３３】
式中のＭは、周期律表第３〜１１族元素
1201574183046_1
を表し、Ｓｃ、Ｔｉ、Ｖ、Ｃｒ、Ｍｎ，Ｆｅ，Ｃｏ，Ｎｉ，Ｃｕ，Ｙ、Ｚｒ，Ｎｂ、Ｍｏ、Ｔｃ、Ｒｕ、Ｒｈ、Ｐｄ、Ａｇ、Ｈｆ，Ｔａ、Ｗ、Ｒｅ、Ｏｓ、Ｉｒ、Ｐｔ、Ａｕが挙げられる。反応性の観点からＣｏ、Ｃｒ、ＶおよびＭｎが好ましい。
【００３４】
式中のＬは配位子を表し、ｎは１または２の整数を表す。ｎが２の場合は、２つの配位子Ｌは同一の配位子でも異なった種類の配位子でもよい。
【００３５】
本発明のサレン錯体（Ｃ）の触媒の配位子としては、アニオン性または中性の配位子が挙げられる。
本発明のサレン錯体（Ｃ）の触媒の配位子として好ましいものとしては、酢酸イオン、ヘキサン酸イオン、トリフルオロ酢酸イオン、安息香酸イオンなどの有機カルボン酸アニオン；硝酸イオン、リン酸イオン、ＰＦ６−、ＢＦ４−などの無機アニオン；水、プロピレングリコール、エチレングリコールなどが挙げられる。
これらの中で好ましいのは、酢酸イオン、トリフルオロ酢酸イオン、プロピレングリコラート、ＰＦ６−、ＢＦ４−である。
【００３６】
本発明のサレン錯体（Ｃ）は公知の合成法により得ることができ、例えば、Ｊｏｕｒｎａｌ  ｏｆ  ｔｈｅ  Ａｍｅｒｉｃａｎ  Ｃｈｅｍｉｃａｌ  Ｓｏｃｉｅｔｙ  Ｖｏｌ  １２７  Ｎｏ３３、１１５６７頁（２００５年発行）や、Ｓｃｉｅｎｃｅ  Ｖｏｌ２７７、９３６頁（１９９７年発行）の方法で合成することができる。
【００３７】
サレン錯体（Ｃ）を用いてアルキレンオキサイド（ａ）の開環付加反応をする方法としては、通常の開環付加反応と同様の方法で行うことができ、例えば、次の方法が挙げられる。
（１）ラセミ体のアルキレンオキサイド（ａ−２）を、活性水素含有化合物（ｂ）、サレン錯体（Ｃ）、及び必要により使用する溶媒の混合物（あらかじめ反応温度に調製する）に少しずつ加えて開環付加反応させる方法、
（２）ラセミ体のアルキレンオキサイド（ａ−２）、サレン錯体（Ｃ）及び必要により使用する溶媒を一度に混合して、反応温度を調整する方法、
（３）ラセミ体のアルキレンオキサイド（ａ−２）をサレン錯体（Ｃ）で開環付加反応させて得た生成物をそのまま反応容器内に残し、さらにラセミ体のアルキレンオキサイド（ａ−２）の種類を替えて開環付加反応させる方法
等が挙げられる。
【００３８】
また、開環付加反応の後、鉱酸、塩酸、有機酸で処理し分液することで触媒を除去することができる。
【００３９】
また、触媒除去処理をした後の開環付加反応物をアミン又は水酸化アルカリ金属等で加水分解することで結晶性ポリオキシアルキレンポリオール（Ａ）を得ることができる。
【００４０】
反応は、通常−５０℃〜２００℃で行うことができ、得られたウレタン樹脂の強度の観点から好ましくは−５０℃〜１５０℃、さらに好ましくは−５０℃〜１２０℃である。
サレン錯体（Ｃ）の使用量はアルキレンオキサイド（ａ）の重量に基づいて、０．００１〜３０重量％である。
【００４１】
触媒使用量が少ない場合は、得られるポリオキシアルキレンポリオール（Ａ）の分子量が高くなりすぎ、またポリオキシアルキレンポリオール（Ａ）の生産速度が遅くなる点で好ましくない。一方、触媒自体の価格が高いため、触媒の使用量を多くすると、ポリオキシアルキレンポリオール（Ａ）を製造する際のコストアップにつながる点で好ましくない。
従って、目的とするポリオキシアルキレンポリオール（Ａ）の分子量に合わせて、ふさわしい触媒使用量を適宜選択する。
【００４２】
サレン錯体（Ｃ）を用いてラセミ体のアルキレンオキサイド（ａ−２）を開環重合する場合に、助触媒として、トリアルキルアルミニウム（例えば、トリエチルアルミニウム及びトリメチルアルミニウム等）及びトリアルキルアミン（例えば、トリエチルアミン等）等の助触媒を使用することもできる。
【００４３】
助触媒を使用する場合、助触媒の使用量は、本発明の金属触媒の重量に基づいて、０．００１〜１．０重量％が好ましく、さらに好ましくは０．００１〜０．５重量％、特に好ましくは０．００５〜０．１重量％である。
【００４４】
ランタノイド系錯体（Ｄ）としては、例えば特開平１１−１２３５３記載のサマリウムトリフルオロアセチルアセトナート、ネオジウムトリフルオロアセチルアセトナート等が挙げられる。
ランタノイド系錯体（Ｄ）の使用量はアルキレンオキサイド（ａ）の重量に基づいて、通常０．００１〜３０重量％である。
【００４５】
バイメタルμ−オキソアルコキサイド（Ｅ）としては、例えば特表２００１−５２１９５７記載のジ−オキソ−［ビス（１−メチルエチルオキシ）−アルミニウム］−亜鉛等が挙げられる。
バイメタルμ−オキソアルコキサイド（Ｅ）の使用量はアルキレンオキサイド（ａ）の重量に基づいて、通常０．０５〜６０モル％である。
【００４６】
これら触媒のうち、得られる結晶性ポリオキシアルキレンポリオール（Ａ）のアイソタクティシティーの観点から、好ましくはサレン錯体（Ｃ）である。
【００４７】
これら結晶性ポリオキシアルキレンポリオール（Ａ）の開環重合方法のうち、得られる結晶性ポリオキシアルキレンポリオール（Ａ）のアイソタクティシティーの観点から、好ましくは（Ｒ）−プロピレンオキサイドまたは（Ｓ）−プロピレンオキサイドを、通常のアルキレンオキサイドの重合で使用される触媒で開環重合させる方法、およびラセミ体のプロピレンオキサイドをサレン錯体（Ｃ）で開環重合させる方法である。
（Ｒ）−プロピレンオキサイドまたは（Ｓ）−プロピレンオキサイドを、通常用いられるＫＯＨで重合した場合には、全体の約５％の立体配置が反転する［例えば、「開環重合(I)」（三枝武夫著、１９７１年出版）の１４６頁の記載を参照。］。この点で、さらに好ましいのは、ラセミ体のプロピレンオキサイドをサレン錯体（Ｃ）で開環重合させる方法である。
【００４８】
結晶性ポリオキシアルキレンポリオール（Ａ）のアイソタクティシティーは、得られるウレタン樹脂の機械強度の観点から、５０％以上であり、好ましくは７０％以上、さらに好ましくは８０％以上、最も好ましくは９５％以上である。
【００４９】
アイソタクティシティーはＭａｃｒｏｍｏｌｅｃｕｌｅｓ、ｖｏｌ．３５、ｐ２３８９、２００２年に記載の方法で算出することができ、以下のようにして求める。
測定試料約３０ｍｇを直径５ｍｍの１３Ｃ−ＮＭＲ用試料管に秤量し、約０．５ｍｌの重水素化溶媒を加えて溶解させ、分析用試料とした。ここで重水素化溶媒は、重水素化クロロホルム、重水素化トルエン、重水素化ジメチルスルホキシド、重水素化ジメチルホルムアミド等であり、試料を溶解させることのできる溶媒を適宜選択する。
【００５０】
１３Ｃ−ＮＭＲの３種類のメチン基由来の信号は、それぞれシンジオクチック値（Ｓ）７５．１ｐｐｍ付近とヘテロタクチック値（Ｈ）７５．３ｐｐｍ付近とアイソタクチック値（Ｉ）７５．５ｐｐｍ付近に観測される。アイソタクティシティーを次の計算式（１）により算出する。
アイソタクティシティー＝［Ｉ／（Ｉ＋Ｓ＋Ｈ）］×１００              （１）
但し、式中、Ｉはアイソタクチック信号の積分値；Ｓはシンジオクチック信号の積分値；Ｈはヘテロタクチック信号の積分値である。
【００５１】
結晶性ポリオキシアルキレンポリオール（Ａ）の数平均分子量（以下、Ｍｎと記載する。）は、通常Ｍｎ１０００〜５０，０００である。得られるウレタン樹脂の機械強度の観点から好ましくはＭｎ１５００〜５００００、さらに好ましくはＭｎ２０００〜５００００、最も好ましくは２０００〜１００００である。
【００５２】
このＭｎは、水酸基価によって算出される。
水酸基価（ｍｇＫＯＨ／ｇ）は、ＪＩＳＫ−１５５７（１９７０年版）に準拠する方法によって行う。Ｍｎは以下の計算式（２）で算出できる。
Ｍｎ＝（Ｆ×５６，１００）／水酸基価            （２）
ただし、Ｆは結晶性ポリオキシアルキレンポリオール（Ａ）１分子中に含有される水酸基の数を表す。
【００５３】
ポリイソシアネート（Ｂ）は、少なくとも２個のイソシアネート基を有する化合物であり、芳香族ポリイソシアネート、脂肪族ポリイソシアネート、脂環式ポリイソシアネート、芳香脂肪族ポリイソシアネート、これらのポリイソシアネートの変性物（ウレタン基、カルボジイミド基、アロファネート基、ウレア基、ビューレット基、イソシアヌレート基またはオキサゾリドン基含有変性物など）；およびこれらの２種以上の混合物が挙げられる。
【００５４】
芳香族ポリイソシアネートとしては、炭素数（ＮＣＯ基中の炭素を除く；以下のポリイソシアネートも同様）６〜１６の芳香族ジイソシアネート、炭素数６〜２０の芳香族トリイソシアネートおよびこれらのイソシアネートの粗製物などが挙げられる。具体例としては、１，３−および／または１，４−フェニレンジイソシアネート、２，４−および／または２，６−トリレンジイソシアネート（ＴＤＩ）、粗製ＴＤＩ、２，４’−および／または４，４’−ジフェニルメタンジイソシアネート（ＭＤＩ）、粗製ＭＤＩ［粗製ジアミノジフェニルメタン｛ホルムアルデヒドと芳香族アミン（アニリン）またはその混合物との縮合生成物；ジアミノジフェニルメタンと少量（たとえば５〜２０％）の３官能以上のポリアミンとの混合物｝のホスゲン化物；ポリアリルポリイソシアネート（ＰＡＰＩ）など］、ナフチレン−１，５−ジイソシアネート、トリフェニルメタン−４，４’，４’’−トリイソシアネートなどが挙げられる。
【００５５】
脂肪族ポリイソシアネートとしては、炭素数２〜１８の脂肪族ジイソシアネートなどが挙げられる。具体例としては、１，６−ヘキサメチレンジイソシアネート、２，２，４−トリメチルヘキサメチレンジイソシアネート、リジンジイソシアネートなどが挙げられる。
【００５６】
脂環式ポリイソシアネートとしては、炭素数４〜１６の脂環式ジイソシアネートなどが挙げられる。具体例としては、イソホロンジイソシアネート、４，４’−ジシクロヘキシルメタンジイソシアネート、１，４−シクロヘキサンジイソシアネート、ノルボルナンジイソシアネートなどが挙げられる。
【００５７】
芳香脂肪族ポリイソシアネートとしては、炭素数８〜１５の芳香脂肪族ジイソシアネートなどが挙げられる。具体例としては、キシリレンジイソシアネート、α，α，α’，α’−テトラメチルキシリレンジイソシアネートなどが挙げられる。
【００５８】
変性ポリイソシアネートの具体例としては、ウレタン変性ＭＤＩ、カルボジイミド変性ＭＤＩ、ショ糖変性ＴＤＩおよびひまし油変性ＭＤＩなどが挙げられる。
【００５９】
これらのうちで好ましいものは６〜１６の芳香族ジイソシアネート、炭素数４〜１２の脂肪族ジイソシアネートおよび炭素数４〜１６の脂環式ジイソシアネートであり、とくに好ましくは２，４−および／または２，６−トリレンジイソシアネート（ＴＤＩ）、２，４’−および／または４，４’−ジフェニルメタンジイソシアネート（ＭＤＩ）である。
【００６０】
本発明のウレタン樹脂組成物は、従来と同様の方法で重合でき、ウレタン化用触媒の存在下または存在なしに重合することができる。
【００６１】
本発明において必要により使用されるウレタン化用アミン触媒は、ポリウレタン反応に通常使用されるアミン系触媒であり、例えば、トリエチレンジアミン、Ｎ−エチルモルホリン、ジエチルエタノールアミン、Ｎ、Ｎ、Ｎ’、Ｎ’−テトラメチルヘキサメチレンジアミン、トリエチレンジアミン、１−イソブチル−２−メチルイミダゾール、１，８−ジアザビシクロ−［５，４，０］−ウンデセン−７、ビス（ジメチルアミノエチル）エーテル（カルボン酸塩）などが挙げられる。
【００６２】
さらに必要により金属触媒を使用することができる。金属触媒としては、オクチル酸第一スズ、ジラウリル酸ジブチル第二スズ、オクチル酸鉛などが挙げられる。触媒の使用量は結晶性ポリオキシアルキレンポリオール（Ａ）の重量に基づいて、好ましくは０．００１〜６％であり、さらに好ましくは０．１〜５％である。
【００６３】
また、ウレタン樹脂組成物は、従来と同様の方法で発泡剤を用いてポリウレタンフォームとすることもできる。
【００６４】
発泡剤としては、水等を使用することができる。
【００６５】
ウレタン樹脂の製造においては、必要により、さらに以下に述べるようなその他の添加剤を用いてもよい。
例えば、着色剤（染料、顔料）、難燃剤（リン酸エステル類、ハロゲン化リン酸エステル類など）、老化防止剤（トリアゾール系、ベンゾフェノン系など）、抗酸化剤（ヒンダードフェノール系、ヒンダードアミン系など）などの通常用いられる添加剤の存在下で反応させることができる。
【００６６】
このウレタン樹脂をコーティング剤として使用する際には、ポリオレフィン系ゴムやポリオレフィン等との接着性に優れる等の特徴を有し、ウレタンフォーム、ウレタンエラストマー、ウレタンコーティング材等さまざまな応用が可能である。ウレタンフォームとしては、自動車用クッション材、自動車用バック材等、ウレタンエラストマーとしては注型ポッティング材、コーティング材等としては接着剤・塗料等が挙げられる。
【実施例】
【００６７】
以下実施例をもって本発明を具体的に説明するが、本発明はこれら実施例に限定されるものではない。
【００６８】
＜製造例１＞
１，２−ジアミノベンゼン１０．８ｇ（１００ｍｍｏｌ）、３，５−ジ−ｔ−ブチルサリチルアルデヒド５０ｇ（２１４ｍｏｌ）とエタノール４０ｍＬを、還流管を供えた１Ｌナスフラスコに入れた。攪拌しながら還流を４時間行なった。還流後室温にて４４時間放置し、その後ろ過を行ない、エタノール１Ｌで洗浄した。
得られた固体を２４時間真空乾燥し、黄褐色結晶の中間体（Ｘ１−１）を４1ｇ得た（７５ｍｍｏｌ、収率７５％）。なお、同定は、H-NMR、C-NMRにより行った。
【００６９】
窒素雰囲気下、中間体（Ｘ１−１）４０ｇ（７３ｍｍｏｌ）、酢酸コバルト４水和物１３．１ｇ（５２ｍｍｏｌ）とエタノール２Ｌを、還流管を供えた４Ｌナスラスコに入れた。攪拌しながら還流を２時間行なった。室温まで冷却し、析出している固体を減圧濾過し、メタノール２０００ｍＬで洗浄した。ジクロロメタン４００ｍＬに固体を溶解させ、ヘキサン１０Ｌに入れた。０℃に冷却し、２４時間放置した。析出した固体を減圧濾過し、ヘキサン１Ｌで洗浄し、エンジ色結晶の中間体（Ｘ１−２）を２９ｇ（４８．４ｍｍｏｌ、収率９３％）得た。同定は、質量分析法（以下、ＭＳと略記する。）で行った。
【００７０】
中間体（Ｘ１−１）２７．２ｇ（４５．１ｍｍｏｌ）、酢酸１００ｍＬ（１７５０ｍｍｏｌ）とジクロロメタン２００ｍＬを１Ｌナスフラスコに入れ、１時間攪拌した。ロータリーエバポレーターで６０℃で溶媒を除去後、ペンタン２００ｍＬを使って減圧濾過し、赤褐色の本発明のサレン錯体（Ｃ−１）を２９ｇ（４５．７ｍｍｏｌ、収率９７％）得た。同定は、ＭＳで行なった。ＭSでの分子量から２個の配位子Ｌは、それぞれ酢酸イオンと水であった。
サレン錯体（Ｃ−１）の推定化学構造式を化学式（３）として示す。
【００７１】
【化３】
2008208348.tif 000004
【００７２】
＜製造例２＞
１，２−ジアミノベンゼンの代わりに、１，２−ジアミノシクロヘキサン１１．４ｇ（１００ｍｍｏｌ）を用いた以外は、同様に反応を行い、黄褐色結晶の中間体（Ｘ２−１）を３９ｇ（７２ｍｍｏｌ、収率７２％）得た。同定は、ＭＳで行なった。
【００７３】
中間体（Ｘ１−１）の代わりに中間体（Ｘ２−１）を３９．８ｇ（７３ｍｍｏｌ）を用いた以外は、同様に反応を行い、エンジ色結晶の中間体（ｘ２−２）を２８ｇ（４．６ｍｍｏｌ、収率６３％）得た。同定は、ＭＳで行なった。
さらに酢酸を反応させ、中間体（Ｘ１−２）の代わりに、中間体（ｘ２−２）２７．２ｇ（４５．１ｍｍｏｌ）を用いた以外は、同様に反応を行い、赤褐色の本発明のサレン錯体（Ｃ−２）を２７ｇ（４１ｍｍｏｌ、収率９１％）得た。同定は、ＭＳで行なった。ＭSでの分子量から２個の配位子Ｌは、それぞれ酢酸イオンと水であった。
サレン錯体（Ｃ−２）の推定化学構造式を化学式（４）として示す。
【００７４】
【化４】
2008208348.tif 000005
【００７５】
＜製造例３＞
窒素雰囲気下、製造例１で得られたサレン錯体（Ｃ−１）を１８ｇ（２７ｍｍｏｌ）、ラセミ体プロピレンオキサイドを１１４ｇ（１．９７ｍｏｌ）、トルエン１Ｌを２Ｌナスフラスコに入れ、０℃で２時間攪拌した。０．１ｍｏｌ／Ｌの塩酸を１Ｌ加えると沈殿が生成し、ジクロロメタンを５Ｌ加え溶解させた。分液を行った後、有機層から溶媒をエバポレーターで留去した。析出した固体を４０℃のアセトン４Ｌに溶解し、０℃で２４時間冷却した。固体を濾過し、得られた固体に０．１ｍｏｌ／ＬのＫＯＨ−メタノール溶液を１Ｌ入れ、８０℃で２時間攪拌した。その後０．１ｍｏｌ／Ｌの塩酸で中和し、トルエンを１Ｌ入れた。水１Ｌを加え、分液を３回行なった。トルエン層から溶媒をエバポレータで除去することで結晶性ポリアルキレンオキサイドポリオール（Ａ−１）を１００ｇ得た。
アイソクティシティーは９９％、Ｍｎは４２００、水酸基価は２６．７ｍｇＫＯＨ／ｇ、融点は５６℃であった。
【００７６】
＜製造例４＞
窒素雰囲気下、製造例２で得られたサレン錯体（Ｃ−２）を３６ｇ（５４ｍｍｏｌ）、ラセミ体プロピレンオキサイドを２２８ｇ（３．９４ｍｏｌ）、トルエン２Ｌを５Ｌナスフラスコに入れ、０℃で２時間攪拌した。０．１ｍｏｌ／Ｌの塩酸を２Ｌ加えると沈殿が生成し、ジクロロメタンを７Ｌ加え、溶解させた。分液を行い、有機層から溶媒をエバポレーターで留去した。析出した固体を４０℃のアセトン６Ｌに溶解し、０℃で２４時間冷却した。固体を濾過し、得られた固体に０．１ｍｏｌ／ＬのＫＯＨ−メタノール溶液を１Ｌ入れ、８０℃で２時間攪拌した。その後０．１ｍｏｌ／Ｌの塩酸で中和し、トルエンを１Ｌ入れた。水１Ｌを加え、分液を３回行なった。トルエン層から溶媒をエバポレータで除去することで結晶性ポリアルキレンオキサイドポリオール（Ａ−２）を１００ｇ得た。
アイソクティシティーは９９％、Ｍｎは８０００、水酸基価は１４．０ｍｇＫＯＨ／ｇ、融点は５５℃であった。
【００７７】
＜製造例５＞
（Ｓ）−プロピレンオキサイド１２０ｇ（ＡＬＤＲＩＣＨ製）とＫＯＨ２８ｇを１Ｌのオートクレーブに入れ、４８時間室温で攪拌させた。その後５０℃に昇温し、トルエンを１００ｇ、水１００ｇを加え分液を３回した。その後、０．１ｍｏｌ／Ｌの塩酸で中和、水１００ｇを加え分液を３回行なった。ろ液から溶媒をエバポレーターで留去することで白色の結晶性ポリアルキレンオキサイドポリオール（Ａ−３）を１００ｇ得た。
アイソクタクティシティーは９３％、Ｍｎは３９００、水酸基価は２８．８ｍｇＫＯＨ／ｇ、融点は５３℃であった。
【００７８】
＜実施例１＞
窒素雰囲気下、結晶性ポリアルキレンオキサイドポリオール（Ａ−３）９１．９２ｇ（０．０２４ｍｏｌ）とエチレングリコール８．０８ｇ（０．１３０ｍｏｌ）、４，４’−ジフェニルメタンジイソシアネート３９．２３ｇ（０．１５７ｍｏｌ）、ジラウリル酸ジブチル第二スズ０．００６９ｇ、ＤＭＦ３２５ｇを１ｌナスフラスコに入れた。６０℃で１６時間攪拌した。重量平均分子量９７，０００（ポリスチレンを標準物質としたゲルパーミエーション法による、以下同様）のウレタン樹脂溶液を得た。
【００７９】
＜実施例２＞
結晶性ポリアルキレンオキサイドポリオール（Ａ−３）の代わりに結晶性ポリアルキレンオキサイドポリオール（Ａ−１）９１．８２ｇ（０．０２２ｍｏｌ）、エチレングリコールの仕込み量を８．１８ｇ（０．１３２ｍｏｌ）にした以外は実施例１と同様の方法で重合し、重量平均分子量１０，０００のウレタン樹脂溶液を得た。
【００８０】
＜実施例３＞
結晶性ポリアルキレンオキサイドポリオール（Ａ−３）の代わりに結晶性ポリアルキレンオキサイドポリオール（Ａ−２）９１．１７ｇ（０．０１１ｍｏｌ）、エチレングリコールの仕込み量を８．８３ｇ（０．１４２ｍｏｌ）にした以外は実施例１と同様の方法で重合し、重量平均分子量１２，０００のウレタン樹脂溶液を得た。
【００８１】
＜比較例１＞
結晶性ポリアルキレンオキサイドポリオール（Ａ−３）の代わりに、通常のポリプロピレングリコール（ニューポールＰＰ４０００、Ｍｎ：４０００、水酸基価：２８．１、三洋化成工業製、アイソタクティシティー２５％）９１．８９ｇ（０．０２３ｍｏｌ）、エチレングリコールの仕込み量を８．１１ｇ（０．１３１ｍｏｌ）にした以外は実施例１と同様の方法で重合し、重量平均分子量１０，０００のウレタン樹脂溶液を得た。
【００８２】
＜比較例２＞
結晶性ポリアルキレンオキサイドポリオール（Ａ−３）の代わりにポリブタンジオールアジペートエステルポリオール（サンエスター４６４０、Ｍｎ：４０００、水酸基価：２８．１、三洋化成工業（株）製）９１．８９ｇ（０．０２３ｍｏｌ）、エチレングリコールの仕込み量を８．１１ｇ（０．１３１ｍｏｌ）にした以外は実施例１と同様の方法で重合し、重量平均分子量１０，０００のウレタン樹脂溶液を得た。
【００８３】
実施例１〜３、比較例１、２のウレタン樹脂溶液にさらにＤＭＦを加えて、２０重量％ウレタン樹脂溶液に希釈した後、２００ｍｍ×２００ｍｍの型に深さ１ｍｍ注ぎ入れ、６０℃の循風乾燥器に６時間入れ、ＤＭＦを揮散させた。その後、６０℃の減圧度１０ｍｍＨｇの減圧乾燥器に３時間入れて完全にＤＭＦを揮散させ、２００ｍｍ×２００ｍｍ×０．２ｍｍのウレタン樹脂シートを得た。
【００８４】
＜動摩擦係数の測定＞  
得られたシートの耐摩擦性として、動摩擦係数を以下の方法で測定した。
表面試験機ＫＥＳ−ＦＢ−４Ｓ（カトーテック（株）社製）を用い、ＫＥＳ（Ｋａｗａｂａｔａ−Ｅｖａｌｕａｔｉｏｎ−Ｓｙｓｔｅｍ）法に従い、２０ｍｍ×２０ｍｍ×０．２ｍｍのシートを使って、１ｍｍ／ｓ、荷重５０ｇｆで測定した。その結果を表１に示す。
【００８５】
＜１００％モジュラス、引張強度、破断伸びの測定＞
得られたシートの物性として、１００％モジュラス、引張強度、破断伸びを、いずれもＪＩＳ  Ｋ−７１２７（１９９９年版）に記載の方法に従い、試験片タイプ５の試験片を使って、２００ｍｍ／分で測定した。その結果を表１に示す。
【００８６】
【表１】
2008208348.tif 000006
【００８７】
表１の実施例１〜３と比較例１、２を比較すると、明らかに結晶性ポリオキシアルキレンポリオールを原料としたウレタン樹脂の方が、ポリエステルポリオールやアイソタクティシティーの低い通常のポリプロピレングリコールよりも動摩擦係数が小さく、１００％モジュラス、引張強度が高い。従って、本発明のウレタン樹脂組成物は、良好な耐摩擦性（摺動性）、引張強度等の機械強度を奏するといえる。
【産業上の利用可能性】
【００８８】
本発明のウレタン樹脂組成物は、良好な耐摩擦性（摺動性）、引張強度等の機械強度を有し、化学構造上加水分解性のエステル基などを分子内に有しないため、耐水性が良好であり、接着剤、塗料、自動車用クッション材、自動車用バック材、注型ポッティング材、電子式複写機のクリーニングブレード等に用いることができる。